(57)【要約】【課題】幅広い交絡状態が形成されナチュラルでソフトな外観を呈する捲回複合仮撚加工糸。【解決手段】芯糸に対し鞘糸が捲回していない開繊部、芯糸に対し鞘糸が一重に巻付いた一重捲回部、及び芯糸に対し鞘糸が四重以上に巻付いた紡錘状のネップ構造を有する多重捲回部が混在してなる捲回複合仮撚加工糸であって、該多重捲回部が長さ３ｍｍ未満の多重捲回部を含む。【選択図】　　　　図１
2004131882.tif 000002
【特許請求の範囲】
【請求項１】
芯糸に対し鞘糸が捲回していない開繊部、芯糸に対し鞘糸が一重に巻付いた一重捲回部、及び芯糸に対し鞘糸が四重以上に巻付いた紡錘状のネップ構造を有する多重捲回部が混在してなる捲回複合仮撚加工糸であって、該多重捲回部が長さ３ｍｍ未満の多重捲回部を含むことを特徴とする捲回複合仮撚加工糸。
【請求項２】
多重捲回部が長さ１０ｍｍ以上の多重捲回部を含む請求項１記載の捲回複合仮撚加工糸。
【請求項３】
鞘糸が部分配向糸を非加熱状態で延伸した糸条である請求項１又は２記載の捲回複合仮撚加工糸。
【発明の詳細な説明】
【０００１】
【発明の属する技術分野】
本発明は、芯糸の周りに鞘糸が巻付いてなる捲回複合仮撚加工糸に関するものであり、さらに詳しくは、開繊部、一重捲回部及び長さ３ｍｍ未満の部分を含む多重捲回部が混在することにより、ソフトでナチュラルな外観を呈する意匠仮撚加工糸に関するものである。
【０００２】
【従来の技術】
従来から、芯糸に対しオーバーフィードされた鞘糸が三重に巻付いた三重捲回部と該鞘糸が一重に巻付いた一重捲回部とで構成された捲回複合仮撚糸を得る方法は、多数提案されている（例えば、特公昭４７−４９４５９号公報、特公昭６１−３１２１９号公報）。
【０００３】
一方、特開２０００−３４５４３９号公報には一重捲回部、三重捲回部および多重捲回部を有する捲回複合仮撚加工糸が提案されている。
【０００４】
しかしながら、該加工糸においては、一重捲回部、三重捲回部および多重捲回部の混在による意匠効果は呈するものの、芯糸に鞘糸が強固に巻き付いた構造であるため、見かけ上の糸構造が単調でソフト感が不足している等の欠点を有していた。
【０００５】
【特許文献１】
特公昭４７−４９４５９号公報
【０００６】
【特許文献２】
特公昭６１−３１２１９号公報
【０００７】
【特許文献３】
特開２０００−３４５４３９号公報
【０００８】
【発明が解決しようとする課題】
本発明の目的は、上記従来技術の有する問題点を解消し、ルーズな交絡から強固な捲回状態まで幅広い交絡状態が形成されソフトでナチュラルな外観を呈する捲回複合仮撚加工糸を得ることにある。
【０００９】
【課題を解決するための手段】
本発明者らは上記目標を達成するために鋭意研究した結果、捲回複合仮撚加工糸の製造に際し、鞘糸として従来よりも伸度が高く且つ収縮斑の発し易い糸条を用いる時、所望の捲回複合仮撚加工糸が得られることを究明した。
【００１０】
かくして本発明によれば、芯糸に対し鞘糸が捲回していない開繊部、芯糸に対し鞘糸が一重に巻付いた一重捲回部、及び芯糸に対し鞘糸が四重以上に巻付いた紡錘状のネップ構造を有する多重捲回部が混在してなる捲回複合仮撚加工糸であって、該多重捲回部が長さ３ｍｍ未満の多重捲回部を含むことを特徴とする捲回複合仮撚加工糸が得られる。
【００１１】
【発明の実施の形態】
本発明の捲回複合仮撚加工糸には、芯糸に対し鞘糸が捲回していない開繊部、芯糸に対し鞘糸が一重に巻付いた一重捲回部、芯糸に対し鞘糸が四重以上に巻付いた紡錘状のネップ構造を有する多重捲回部が混在しており、該多重捲回部には長さ３ｍｍ未満の多重捲回部が含まれるので、該仮撚加工糸を製編織して得られる布帛に、変化に富んだ意匠撚糸の如き意匠効果を付与することが可能でありソフトでナチュラルな外観を表現できる。
【００１２】
以下、本発明を図面により詳細に説明する。図１は本発明の捲回複合仮撚加工糸における芯糸ａと鞘糸ｂとの捲回状態を説明するための模式図である。
【００１３】
図１において、領域Ａは芯糸ａと鞘糸ｂとが開繊した開繊部、領域Ｂは芯糸ａの周りに鞘糸ｂが一重に巻付いた一重捲回部である。また、領域Ｃ、Ｄにおいては、芯糸ａの周りに鞘糸ｂが幾重にも巻付き紡錘状のネップ構造を形成している。この紡錘状の多重捲回部は強固に幾重にも捲きついているためずれや抜けがなく、この上に押さえ糸を捲きつかせる必要が無い。
【００１４】
本発明の捲回複合仮撚加工糸には図１の領域Ｄのような長さ３ｍｍ未満の多重捲回部が存在しており、領域Ｃのような長さ１０ｍｍ以上の多重捲回部（以下、長距離多重捲回部と称することがある）を含んでいても良い。
【００１５】
つまり、本発明の捲回複合仮撚加工糸には、領域Ａのように芯糸ａと鞘糸ｂが開繊している開繊部、領域Ｂのように芯糸ａの周りに鞘糸ｂが一重に捲回している一重捲回部、領域Ｄのように鞘糸ｂが芯糸ａの周りに幾重にも捲回した長さ３ｍｍ未満の多重捲回部が不規則に混在していることが必要であり、さらに、領域Ｃのように芯糸ａの周り鞘糸ｂが幾重にも捲回した長さ１０ｍｍ以上の長距離多重捲回部が含まれていることが好ましい。
【００１６】
ここで開繊部とは芯糸と鞘糸が捲回することなく、ゆるやかに交絡されている部分を言い、この開繊部が存在することにより、ソフトな風合いになる。
【００１７】
また、本発明の加工糸には明確な三重捲回部が存在しないためソフト感が更に助長される。通常、このようなゆるやかな捲回構造を形成させようとすると、多重捲回部が形成されなくなり、今度は外観がルーズになってしまうが、本発明においては、ゆるやかな捲回構造をもった反面、長さ３ｍｍ未満の多重捲回部から長さ１０ｍｍ以上の多重捲回部が存在しており、非常にナチュラルな外観を示す。
【００１８】
即ち、本発明の加工糸は、従来の加工糸に比べてよりルーズな部分からより強固に捲回された部分まで様々な形態を併せ持つため、外観のナチュラル感、ソフト感が格段に向上する。
【００１９】
このような加工糸は、例えば、従来の捲回複合仮撚加工糸の製造に際し、鞘糸としてより伸度が高く且つ収縮斑の発生し易い糸条（例えば伸度が４０〜１１０％程度の半延伸糸条）を用いることにより製造することができる。
【００２０】
このような糸条としては、部分配向糸やその半延伸糸或いはＵＳＹ（Ｕｌｔｒａ　Ｈｉｇｈ　Ｓｐｅｅｄ　Ｙａｒｎ）と呼ばれる高速紡糸未延伸糸条などが例示され、鞘糸の伸度等は、その繊度や用いる芯糸の繊度、更には得られる加工糸の用途等に応じて適宜設定すれば良い。
【００２１】
次に、本発明の捲回複合仮撚加工糸の製造方法について説明する。図２は本発明の捲回複合仮撚加工糸の製造に使用する装置の一例を示すものである。芯糸ａ及び鞘糸ｂが第１ローラー１及び第２ローラー２により供給される。このとき鞘糸ｂは第３ローラー３により非加熱状態で延伸される。また、鞘糸ｂを、固定されたガイド４を支点として合流点Ｇにて芯糸ａの周りに捲きつかせ、第３ローラー３によりオーバーフィード状態で供給する。この際、鞘糸ｂとして伸度が高く且つ収縮斑の発生し易い糸条を用いると、開繊部、一重捲回部、長さ３ｍｍ未満の多重捲回部及び長さ１０ｍｍ以上の長距離捲回部が不規則に混在するようになる。
【００２２】
つまり、本発明においては、鞘糸ｂを第２ローラー２及び第３ローラー３において非加熱状態で延伸することにより延伸斑を誘発させる。この延伸斑が第３ローラー３から合流点Ｇとの間で弾性回復となる。そのため、鞘糸ｂは支点ガイド４から合流点Ｇの間でオーバーフィード差となって変化するため開繊部、一重捲回部、多重重捲回部及び長さ１０ｍｍ以上の長距離捲回部が不規則に混在することができる。
【００２３】
また、通常、鞘糸支点ガイド４は加工中には固定されているが、図２における仮撚加工装置に鞘糸支点ガイド４と芯糸との距離Ｌを変化させることのできる装置を組み入れることにより、さらに外観の変化に富んだ捲回複合仮撚加工糸を得ることもできる。
【００２４】
上記捲回構造は第１ヒーター５及び仮撚ユニット６により加熱固定され、次いで第１引取りローラー７から第２ヒーター８で熱固定され、第２引取りローラー９を経て巻取ローラー１０の上で巻取チーズとして巻取られる。尚、熱固定のかわりに第１引取りローラー７と第２引取りローラー９間でインターレースノズルと圧空により適度に交絡部を形成させてもその効果は変わらない。
【００２５】
本発明おける仮撚ユニットはベルトの他、スピンドルピン、フリクションディスク、流体旋回等、糸条に旋回力を付与できるものであれば特に限定されるものではないが、加工安定性、生産性の面からベルトを用いる方がより好ましい。
【００２６】
【実施例】
以下、実施例により本発明を詳細に説明する。
【００２７】
［実施例１］
芯糸ａとして１３５ｄ／２４ｆの部分配向したポリエチレンテレフタレートマルチフィラメント糸を、鞘糸ｂとして５０ｄ／２４ｆの部分配向したポリエチレンテレフタレートマルチフィラメント糸を使用する。
【００２８】
これらを図２に示した工程に従い、仮撚ユニット６にベルトを用いた仮撚加工装置を使用して、仮撚数２４００Ｔ／Ｍ、仮撚加工域への芯糸延伸倍率を１．２倍、鞘糸の非加熱状態での延伸倍率を１．５倍、鞘糸のオーバーフィード率を４０％、鞘糸支点ガイド４と芯糸との距離Ｌ＝３００ｍｍ、加工速度２００ｍ／分の条件で仮撚加工を行い、表１に示すような開繊部、一重捲回部、多重捲回部が不規則に混在する捲回複合仮撚加工糸を得た。
【００２９】
該捲回複合仮撚加工糸は、長さ３ｍｍ未満の多重捲回部が存在しており、長さ１５ｍｍの長距離多重捲回部を含むものであった。
【００３０】
［比較例１］
芯糸ａとして１２５ｄ／４８ｆのポリエチレンテレフタレートマルチフィラメント延伸糸を、鞘糸ｂとして３０ｄ／１２ｆのポリエチレンテレフタレートマルチフィラメント延伸糸を使用する。
【００３１】
これらを図３に示した工程に従い、仮撚ユニットにベルトを用いた仮撚加工装置を使用して、仮撚数２８００Ｔ／Ｍ、仮撚加工域への芯糸のオーバーフィード率を４％、鞘糸のオーバーフィード率を７０％、鞘糸支点ガイドと芯糸との距離Ｌ＝３００ｍｍ、加工速度３００ｍ／分の条件で仮撚加工を行い、表１に示すような一重捲回部、三重捲回部及び紡錘状のネップ構造を有する長距離多重捲回部が混在している捲回複合仮撚加工糸を得た。
【００３２】
この捲回複合仮撚加工糸には長さ３ｍｍ未満の多重捲回部が存在しておらず、また、芯糸に対し鞘糸が捲回していない開繊部も存在していないものであった。
【００３３】
【表１】
2004131882.tif 000003
【００３４】
【発明の効果】
本発明によれば、芯糸に対し鞘糸が捲回していない開繊部、芯糸に対し鞘糸が一重に巻付いた一重捲回部、及び芯糸に対し鞘糸が四重以上に巻付いた紡錘状のネップ構造を有する多重捲回部が混在してなる捲回複合仮撚加工糸であって、該多重捲回部が長さ３ｍｍ未満の多重捲回部を含む捲回複合仮撚加工糸が得られるので、該仮撚加工糸を製編織して得られる布帛に、変化に富んだ意匠撚糸の如き意匠効果を付与することが可能でありソフトでナチュラルな外観を表現できる。
【図面の簡単な説明】
【図１】本発明の捲回複合仮撚加工糸における芯糸ａと鞘糸ｂとの捲回状態を説明するための模式図。
【図２】本発明の捲回複合仮撚加工糸の製造装置の一例を示す側面図。
【図３】従来の捲回複合仮撚加工糸の製造装置の一例を示す側面図。
【符号の説明】
ａ　芯糸
ｂ　鞘糸
Ａ　開繊部
Ｂ　一重捲回部
Ｃ　長距離多重捲回部
Ｄ　多重捲回部
【図１】
2004131882.tif 000004
【図２】
2004131882.tif 000005
【図３】
2004131882.tif 000006